(57)【要約】【課題】生理活性機能を有する素材に関し、特にマイナスイオンの発生、またはマイナスイオンならびに遠赤外線および磁力線の発生が積極的に誘発されるようにした新規な構成からなる素材およびその製造方法を提供する。【解決手段】磁性素材未磁化粉末と希土類鉱石粉末とを混合、熱処理して得られる希土類未磁化化合物と、磁性素材未磁化粉末と電気石粉末とを混合、熱処理して得られる電気石未磁化化合物とを、夫々略等量ずつ混合・撹拌して未磁化異種化合物混在粉末体にすると共に、目的、用途に応じた樹脂その他適宜液状物を加え、できるだけ均質にペースト化した上、塗布または流し込み、その他シルクスクリーン印刷手段等適宜手段によって面状化したものに、０．３ガウスないし１ガウスの範囲内に着磁してなる生理活性材である。【特許請求の範囲】
【請求項１】
磁性素材未磁化粉末と希土類鉱石粉末とを混合、熱処理して得られる希土類未磁化化合物と、磁性素材未磁化粉末と電気石粉末とを混合、熱処理して得られる電気石未磁化化合物とを、夫々略等量ずつ混合・撹拌して未磁化異種化合物混在粉末体にすると共に、目的、用途に応じた樹脂その他適宜液状物を加え、できるだけ均質にペースト化した上、塗布または流し込み、その他シルクスクリーン印刷手段等適宜手段によって面状化したものに、０．３ガウスないし１ガウスの範囲内に着磁してなるものとしたことを特徴とする生理活性材。
【請求項２】
磁性素材未磁化粉末と希土類鉱石粉末とを混合、熱処理して得られる希土類未磁化化合物と、磁性素材未磁化粉末と電気石粉末とを混合、熱処理して得られる電気石未磁化化合物とを、夫々略等量ずつ混合・撹拌して未磁化異種化合物混在粉末体にすると共に、目的、用途に応じた樹脂その他適宜液状物を加え、できるだけ均質にペースト化した上、塗布または流し込み、その他シルクスクリーン印刷手段等適宜手段によって面状化したものに、０．３ガウスないし１ガウスの範囲内に着磁し、混在状の希土類鉱石磁性体化合物および電気石磁性体化合物に付与する磁界の極が揃えられてなるものとしたことを特徴とする生理活性材。
【請求項３】
磁性素材未磁化粉末と希土類鉱石粉末とを混合、熱処理して得られる希土類未磁化化合物と、磁性素材未磁化粉末と電気石粉末とを混合、熱処理して得られる電気石未磁化化合物とを、夫々略等量ずつ混合・撹拌して未磁化異種化合物混在粉末体にすると共に、目的、用途に応じた樹脂その他適宜液状物を加え、できるだけ均質にペースト化した上、塗布または流し込み、その他シルクスクリーン印刷手段等適宜手段によって面状化したものに、０．３ガウスないし１ガウスの範囲内に着磁し、混在状の希土類鉱石磁性体化合物および電気石磁性体化合物に付与する磁界の極を揃えたものとすることにより、電気石からのイオン活性と遠赤外線および磁力線励起とに相互扶助現象を発生させるようにしたことを特徴とする生理活性材。
【請求項４】
磁性素材未磁化粉末と希土類鉱石粉末とを略１：４の重量比で混合、熱処理して得られる希土類未磁化化合物と、磁性素材未磁化粉末と電気石粉末とを略１：４の重量比で混合、熱処理して得られる電気石未磁化化合物とを、夫々略等量ずつ混合・撹拌して未磁化異種化合物混在粉末体にすると共に、目的、用途に応じたエポキシ樹脂その他適宜液状物を加え、できるだけ均質にペースト化した上、塗布または流し込み、その他シルクスクリーン印刷手段等適宜手段によって面状化したものに、０．３ガウスないし１ガウスの範囲、望ましくは０．５ガウスまたはその近傍に着磁してなるものとしたことを特徴とする生理活性材。
【請求項５】
磁性素材未磁化粉末と希土類鉱石粉末とを略１：４の重量比で混合、熱処理して得られる希土類未磁化化合物と、磁性素材未磁化粉末と電気石粉末とを略１：４の重量比で混合、熱処理して得られる電気石未磁化化合物とを、夫々略等量ずつ混合・撹拌して未磁化異種化合物混在粉末体にすると共に、目的、用途に応じたエポキシ樹脂その他適宜液状物を加え、できるだけ均質にペースト化した上、塗布または流し込み、その他シルクスクリーン印刷手段等適宜手段によって面状化したものに、０．３ガウスないし１ガウスの範囲、望ましくは０．５ガウスまたはその近傍に着磁し、混在状の希土類鉱石磁性体化合物および電気石磁性体化合物に付与する磁界の極が揃えられてなるものとしたことを特徴とする生理活性材。
【請求項６】
磁性素材未磁化粉末と希土類鉱石粉末とを略１：４の重量比で混合、熱処理して得られる希土類未磁化化合物と、磁性素材未磁化粉末と電気石粉末とを略１：４の重量比で混合、熱処理して得られる電気石未磁化化合物とを、夫々略等量ずつ混合・撹拌して未磁化異種化合物混在粉末体にすると共に、目的、用途に応じたエポキシ樹脂その他適宜液状物を加え、できるだけ均質にペースト化した上、塗布または流し込み、その他シルクスクリーン印刷手段等適宜手段によって面状化したものに、０．３ガウスないし１ガウスの範囲、望ましくは０．５ガウスまたはその近傍に着磁し、混在状の希土類鉱石磁性体化合物および電気石磁性体化合物に付与する磁界の極を揃えたものとすることにより、電気石からのイオン活性と遠赤外線および磁力線励起とに相互扶助現象を発生させるようにしたことを特徴とする生理活性材。
【請求項７】
磁性素材未磁化粉末と希土類鉱石粉末とを略１：４の重量比で混合して均質化した上、約１００ないし８００℃に加熱処理して希土類未磁化化合物を製造する工程、磁性素材未磁化粉末と電気石粉末とを略１：４の重量比で混合して均質化した上、約１００ないし８００℃に加熱処理して電気石未磁化化合物を製造する工程、希土類未磁化化合物と電気石未磁化化合物とを夫々略等量ずつ混合し、略均質な状態になるまで撹拌して未磁化異種化合物混在粉末体を製造する工程、それら未磁化異種化合物混在粉末体にエポキシ樹脂その他目的、用途に応じて適宜液状物を加え、できるだけ均質にペースト化したものとする工程、前記工程で均質なペースト状にしたものを、製造用の基盤に塗布、または型枠に流し込んでそれら基盤または型枠から分離するか、あるいは直接布や板、各種製品に塗布または散布その他適宜手段によって塗膜化するかして面状化してしまう工程、それら面状化したものに、０．３ガウスないし１ガウスの範囲、望ましくは０．５ガウスまたはその近傍に着磁し、混在状の希土類鉱石磁性体化合物および電気石磁性体化合物に付与する磁界の極を揃え、電気石からのイオン活性と遠赤外線および磁力線励起とに相互扶助作用が及ぼされるようにする工程、以上の工程からなるようにした、請求項１ないし６何れか記載の生理活性材を得るようにした生理活性材の製造方法。
【発明の詳細な説明】
【０００１】
【発明の目的】
この発明は、生理活性機能を有する素材に関するものであって、特にマイナスイオンの発生、またはマイナスイオンならびに遠赤外線および磁力線の発生が積極的に誘発されるようにした新規な構成からなる素材およびその製造方法を提供しようとするものである。
【０００２】
【従来の技術】
生活環境が極めて複雑、多様化して人間らしい本来の生活サイクルを維持できない焦りと不安とから日常的にストレスを抱え込むと共に、周りをプラスイオンの発生源となる人工的な物資に囲まれて過ごす結果、それらからもたらされた刺激によって肉体的にも精神的にもバランスを欠き、更に体内には過剰なプラスイオンによって、自然界では異常とされる酸性体質のままに過ごす時間が極めて長くなってしまっている。
【０００３】
その結果、本来ならば、人の正常な細胞は、細胞膜を境にして細胞膜外側がプラス電位、細胞膜内側がマイナスイオンの電位に保つと共に、細胞膜内側のマイナスの電位が細胞膜外側のプラスの電位よりも常に高い電位状態に維持され、細胞膜の内外に電位差を発生し、これによって細胞内の老廃物を排出し、円滑な新陳代謝を行って健康体を維持すべく構成されているにも拘わらず、電位差による円滑な新陳代謝が阻害されて一つ一つの細胞の働きを鈍らせ、体内の生理活性機能を正常に作用し難くし、肌荒れやシミ、小皺等を発生して皮膚の老化を早めたり、高血圧または低血圧、動脈硬化、アレルギー疾患、リュウマチ、神経痛、脳卒中、心臓病、ガンその他の様々な内蔵疾患を引き起こす等の、所謂現代病の危険に晒されている。
【０００４】
このような社会現象に適切に対処しようとすれば、先ず、何よりも体内でのプラスイオンの発生や取り込みを抑制し、積極的に体外からマイナスイオンを取り込む等して、如何に人体内のマイナスイオンを増加させ、細胞に本来の機能を回復させて新陳代謝を促進させる必要があり、例えば、伝統的な漢方薬療法や鍼灸治療、カイロプラティクス等の外にも、昭和３６年の薬事法施行令の中で治療器具の一つとして正式に登録された磁気治療器、身近には磁気バンドや磁気ネックレス、磁気マットレス、磁気サンダル等を使い、その磁場で血液成分中のプラスイオンとマイナスイオンとの電離を抑制して血液成分中のそれらイオンの流れを活発化して細胞を活発化するようにしたものもあり、さらに、最近、特に注目され始めてきているものに、機能特性に秀れた天然素材として既に周知されている電気石の利用を図るものがある。
【０００５】
この電気石は、六方晶系菱面体半面晶体に属していて、その多くが柱状の結晶をなし、柱面には著しい縦の線がある鉱石であり、硬度７〜７．５、比重３〜３．３であって、その組成は、ＸＹ９Ｂ９Ｓｉ６Ｏ２７（但し、Ｘは、Ｃａ，Ｎａ，Ｋ，Ｍｎに、Ｙは、Ｍｇ，Ｆｅ，Ｃｒ，Ｍｎ，Ｔｉ，Ｌｉに夫々置換される。）として示され、鉄分を多く含む黒色のものから、鉄分が無いか少ないものはその他の成分によって白色、青、緑、赤、紅、褐色、無色を呈するものまでが存在し、その中、紅色で最も高価なブラジル・ルビーや、結晶断面の周辺が緑色で内部がピンク色のウォーターメロン等と称されるもの等は、宝石として珍重がられ、貴電気石と称されて昔から知られてきていたが、１８８０年、ピエール・キューリーによって圧電現象が見い出されて以来、電気石は、特異な鉱物質の一つとして注目され、幾つかの特異な機能、例えばマイナスイオンや遠赤外線を放出する機能等についても知られるところとなり、最近ではこの電気石の有する圧電現象以外の機能にも注目が集まっている。
【０００６】
マイナスイオンは、その生体へ与える好影響について、例えば「日本大学薬学部研究紀要  ｖｏｌ３５  ウレアーゼの酵素反応に与える負電荷負荷の効果の検討」や「日本薬学会  抄録３１ｘｋ１４−５  負イオン（電子）の導入で活性酸素の毒性の防御は可能か」や「第４０回日本ＭＥ学会大会・イオン環境における乳酸値とチアミンの関係」、さらには北海道大学医学部・渡辺一郎助教授等が自律神経に与えるマイナスイオンの影響を調査した「疲労度軽減」・「リラックス度の向上」・「緊張の緩和」・「生理及び免疫機能に与える影響」についての報告、東京都立大学理学研究科・琉士友男教授等による「脳波、自律神経系及び脳内神経伝達物質濃度に与える影響」、玉川大学工学部・寺沢充夫教授等による「脳脂質の過酸化と乳酸の関係」、「血液と肝臓に含まれるチアミン濃度」、「能脂質の過酸化とビタミンＢとの関係」等々、多くの学会や研究者からの報告が既に山積する状態となっている。
【０００７】
こうした生体へのマイナスイオン効果が明らかになるに連れ、幾つかの異なる手段によるマイナスイオン生成装置・製品が既に世の中に送り出されている。その一つが、電圧によって水のクラスターを切る過程で、俗に言うレナード効果を応用した水分解方式があり、これは、発生の元となる水の性質、即ち未浄水・酸性化の有無、塩素等化学物質の含有具合等でマイナスイオン以外に有害物質の発生も危惧され、また、オゾンや窒素酸化物を発生させながらマイナスイオンを発生させるコロナ放電方式やプラズマ分解方式では、火山噴火や地震等といった特殊な現象を除き、通常我々が活動している地表部分における自然現象の中では有り得ないとされる１００万個以上ものマイナスイオンの発生が果たして健康に利するかどうか、さらには副産物であるオゾン・窒素酸化物の環境および生命体への影響の如何等について疑問を残すものとなっている。
【０００８】
さらに、電圧を直接体内に流してアルカリ化する手段によるものもあり、これらは、生体の複雑な電位分布においてはプラス電位傾向になければならない部位にも強制的にマイナス帯電させてしまう上、また同時に発生する磁波の影響・電極周囲の組織損傷等も考えられることから、特に健康体に対しては、予防医学どころか正常に機能しなくする部位まで体内に作り出してしまう虞も心配される外、その他の人工的な空気イオンの生成手段、例えば高電圧放電・光電効果・紫外線・衝突イオン化・白熱体・化学作用等によるものについても、皆が夫々大なり小なりの問題点を抱えている。
【０００９】
他方、放射線を発生する稀有元素類そのものによってマイナスイオンを発生させる繊維のも見受けられるが、安全上からは放射線発生量を基準値以下に押さえなければならず、それを基準値以下に押さえてしまうと、マイナスイオン発生量に限界があってマイナスイオン効果の点では殆ど期待を掛けられず、その他、備長炭やセラミックス、あるいはプラチナ繊維によるもの等についてもそのマイナスイオンは極めて微弱な上、一定の熱や圧力といった何等かの外部からの刺激を必要とするという弱点もあって、何れも実用上の問題を避けては通れないものとなっている。
【００１０】
また、マイナスイオン生成機能が既に解明されている電気石によるものの場合にも、例えば、特許第２８５２３２２号「電気石利用の永久電極担持物」発明に開示されているとおり、その結晶の自発歪に通常時以上の応力が働かない限りマイナスイオンは微弱のままに止まっていて、上記備長炭やセラミックス等と同様に一定の熱や圧力を加えて、どうにか検知器でマイナスイオンの発生を計測、確認できる程度のものになるとしてしか、その実用上での利用についての解明、把握がなされていないというのが実情であり、事実、この電気石を使ったこれまでに市販済みのマイナスイオン生成装置・製品に、各種刺激を加えての試験を試みた結果、微弱なりにもマイナスイオンの検知（株式会社エコホリスティック製イオン測定器２３２ｃ・ＭＯＤＥＬ，ＥＢ−２１、性能−３万個〜＋３万個［以下、単にイオン計測器と言う。］による検知）ができたものは僅かのもの（但し、何れもがプラスイオンと共存するもの）に止まり、殆どのものについて微弱な電流すらも検知することはできなかった。
【００１１】
この発明は、上記した如く、マイナスイオンの生理活性作用の応用が極めて有効であるとの認識の下に鋭意開発、研究を継続してきた結果、既に特願２００１−３３８７２１として、マイナスイオンを誘発可能にする極めて新規な構成の繊維体を実現化することに成功しているが、その後も、さらなる開発努力を重ねてきていたところ、敷物に限らないで汎用性があり、しかも、マイナスイオン発生機能特性に秀れている電気石が、その特性を十二分に発揮できるようにすると共に、それを可能とする要因によって相互扶助的に、これまで知られている生理活性機能をも併せて享受できるようにした極めて新規な構成からなる生理活性材を完成させることに成功したものであり、以下では、代表的な実施例と共にその構成を詳述していくことにする。
【００１２】
【発明の構成】
この発明の生理活性材は、基本的に次のとおりの構成から成り立っている。即ち、磁性素材未磁化粉末と希土類鉱石粉末とを混合、熱処理して得られる希土類未磁化化合物と、磁性素材未磁化粉末と電気石粉末とを混合、熱処理して得られる電気石未磁化化合物とを、夫々略等量ずつ混合・撹拌して未磁化異種化合物混在粉末体にすると共に、目的、用途に応じた樹脂その他適宜液状物を加え、できるだけ均質にペースト化した上、塗布または流し込み、その他シルクスクリーン印刷手段等適宜手段によって面状化したものに、０．３ガウスないし１ガウスの範囲内に着磁した構成を要旨とする生理活性材である。
【００１３】
そして、この基本的な構成を他の表現によって示すならば、磁性素材未磁化粉末と希土類鉱石粉末とを混合、熱処理して得られる希土類未磁化化合物と、磁性素材未磁化粉末と電気石粉末とを混合、熱処理して得られる電気石未磁化化合物とを、夫々略等量ずつ混合・撹拌して未磁化異種化合物混在粉末体にすると共に、目的、用途に応じた樹脂その他適宜液状物を加え、できるだけ均質にペースト化した上、塗布または流し込み、その他シルクスクリーン印刷手段等適宜手段によって面状化したものに、０．３ガウスないし１ガウスの範囲内に着磁し、混在状の希土類鉱石磁性体化合物および電気石磁性体化合物に付与する磁界の極が揃えられてなるものとした構成からなる生理活性材となる。
【００１４】
この基本的な構成からなる生理活性材は、より具体的には、磁性素材未磁化粉末と希土類鉱石粉末とを混合、熱処理して得られる希土類未磁化化合物と、磁性素材未磁化粉末と電気石粉末とを混合、熱処理して得られる電気石未磁化化合物とを、夫々略等量ずつ混合・撹拌して未磁化異種化合物混在粉末体にすると共に、目的、用途に応じた樹脂その他適宜液状物を加え、できるだけ均質にペースト化した上、塗布または流し込み、その他シルクスクリーン印刷手段等適宜手段によって面状化したものに、０．３ガウスないし１ガウスの範囲内に着磁し、混在状の希土類鉱石磁性体化合物および電気石磁性体化合物に付与する磁界の極を揃えたものとすることにより、電気石からのイオン活性と遠赤外線および磁力線励起とに相互扶助現象を発生させるようにした生理活性材である。
【００１５】
また、同様に、磁性素材未磁化粉末と希土類鉱石粉末とを略１：４の重量比で混合、熱処理して得られる希土類未磁化化合物と、磁性素材未磁化粉末と電気石粉末とを略１：４の重量比で混合、熱処理して得られる電気石未磁化化合物とを、夫々略等量ずつ混合・撹拌して未磁化異種化合物混在粉末体にすると共に、目的、用途に応じたエポキシ樹脂その他適宜液状物を加え、できるだけ均質にペースト化した上、塗布または流し込み、その他シルクスクリーン印刷手段等適宜手段によって面状化したものに、０．３ガウスないし１ガウスの範囲、望ましくは０．５ガウスまたはその近傍に着磁した生理活性材ということができる。
【００１６】
さらに、上記したこの発明の基本的な構成の繊維体には、磁性素材未磁化粉末と希土類鉱石粉末とを略１：４の重量比で混合、熱処理して得られる希土類未磁化化合物と、磁性素材未磁化粉末と電気石粉末とを略１：４の重量比で混合、熱処理して得られる電気石未磁化化合物とを、夫々略等量ずつ混合・撹拌して未磁化異種化合物混在粉末体にすると共に、目的、用途に応じたエポキシ樹脂その他適宜液状物を加え、できるだけ均質にペースト化した上、塗布または流し込み、その他シルクスクリーン印刷手段等適宜手段によって面状化したものに、０．３ガウスないし１ガウスの範囲、望ましくは０．５ガウスまたはその近傍に着磁し、混在状の希土類鉱石磁性体化合物および電気石磁性体化合物に付与する磁界の極が揃えられてなるものとした構成による生理活性材が包含されている。
【００１７】
これを換言すれば、磁性素材未磁化粉末と希土類鉱石粉末とを略１：４の重量比で混合、熱処理して得られる希土類未磁化化合物と、磁性素材未磁化粉末と電気石粉末とを略１：４の重量比で混合、熱処理して得られる電気石未磁化化合物とを、夫々略等量ずつ混合・撹拌して未磁化異種化合物混在粉末体にすると共に、目的、用途に応じたエポキシ樹脂その他適宜液状物を加え、できるだけ均質にペースト化した上、塗布または流し込み、その他シルクスクリーン印刷手段等適宜手段によって面状化したものに、０．３ガウスないし１ガウスの範囲、望ましくは０．５ガウスまたはその近傍に着磁し、混在状の希土類鉱石磁性体化合物および電気石磁性体化合物に付与する磁界の極を揃えたものとすることにより、電気石からのイオン活性と遠赤外線および磁力線励起とに相互扶助現象を発生させるようにした構成の生理活性材ということができる。
【００１８】
磁性素材未磁化粉末は、それ自体が既に磁性を帯びたもの、例えば磁鉄鉱や磁化済みの各種公知の磁石は全てこの発明からは除外されていて、磁化する前の各種磁性体、即ち鉄の外、ニッケル、コバルト、アルミニウム、錫、プラチナ、アンチモン、ビスマス、銅等の金属、およびそれらの合金といった、所謂磁石鋼として知られるものを粉砕し、目的、用途に応じてそれらの中の一種以上の磁性素材未磁化粉末を単独でか、複数種のものを適宜選択、混合して採用することができる。
【００１９】
希土類鉱石粉末は、上記磁性素材未磁化粉末に組み合される一方の鉱石であり、所謂原子番号５７のランタン（Ｌａ）から同７１のルテチウム（Ｌｕ）までの１５元素にスカンジウム（Ｓｃ）、イットリウム（Ｙ）を加えた１７元素で総称される元素をその組成中に含む鉱石、即ち希土類鉱石であって、例えば天降石等と称されている酸化アルミナ１、酸化マンガン２、炭化硅素５の重量比で混合、焼結したものや、硅石やセラミックス、マグネシア、酸化チタン、アルミナ、酸化インジュウム、酸化錫、カーボン、グラファイト等の鉱物質を、先の磁性素材未磁化粉末と略同様にして粉末化したものである。
そして、上記した磁性素材未磁化粉末と希土類鉱石粉末とを略１：４の重量比で混合、熱処理したものとすることによって得られるのが希土類未磁化化合物である。
【００２０】
また、電気石粉末は、上記磁性素材未磁化粉末に組み合される他方の鉱石であり、既述のとおり、電気石の組成は、ＸＹ９Ｂ９Ｓｉ６Ｏ２７（但し、Ｘは、Ｃａ，Ｎａ，Ｋ，Ｍｎに、Ｙは、Ｍｇ，Ｆｅ，Ｃｒ，Ｍｎ，Ｔｉ，Ｌｉに夫々置換される。）として示され、鉄分を多く含む黒色のものから、鉄分が無いか少なく白色、青、緑、赤、紅、褐色、無色を呈するものまで、特に種類を問わないものの、宝石としての価値が薄く、比較的安価に入手できる黒色系、褐色系のものの使用を一般的とするが、主生産地であるブラジル（全世界の９割程度）の外、インドや中国、アフリカその他我が国を含む生産国の電気石、特に比較的生産量の豊富な黒色系や褐色系のものは入手し易く、採用に有利であり、それらをバイブレーティングミルその他適宜手段で１〜２００μアンダー、望ましくは１〜５０μ程度の粉末体にし、この電気石粉末を上記した磁性素材未磁化粉末と略４：１の重量比で混合、熱処理したものとして電気石未磁化化合物とする。
【００２１】
そして、未磁化異種化合物混在粉末体は、こうして得られた希土類未磁化化合物（粉末体）と電気石未磁化化合物（粉末体）とを、夫々略等量ずつ混合・撹拌して得られものである。
なお、必要ならば、未磁化異種化合物混在粉末体は、硅石・セラミック・マグネシア・酸化チタン・アルミナのいずれか１種類以上を加えて熱伝導性を良くしたり、さらに酸化インジュウム・酸化錫・カーボン粒子・グラファイト粒子のいずれか１種類以上を加えて導電性を上げる等、最終的に得られるこの発明の生理活性材としての機能特性、即ちマイナスイオン発生能、遠赤外線および磁力線誘発能に有利に作用するか、作用すると考えられる適宜物資が適量混入されるようにしても良い。
【００２２】
この未磁化異種化合物混在粉末体は、粉末体のままで、目的、用途、即ち、例えば直に人肌に触れる生理活性材に使用するのか、衣服や布団、マット等のように人体に対して間接的に接する生理活性材になるのかといった人との距離の程度の違いや、指圧その他人体治療器具の一部として組み込まれる生理活性材になのか、一時的に人体の患部に貼付けられて使い捨て式に、または繰り返して使用される治療補助具等とするのかといった資材、器具等としてその生理活性材が占める割合等に応じて、最適な液状物、例えばエポキシ樹脂その他公知の各種接着剤等によってできるだけ均質にペースト化してなるものとし、それらを、目的とする生理活性材に相応しい面状化が実現されるよう、塗布または流し込み、その他シルクスクリーン印刷するなり、ポリエチレンやポリウレタン等のスポンジ体といった人体に長時間直接触れていても炎症を起こす危険性の少ないプラスチック基材に練り込み、あるいは塗布するようにした手段等、適宜手段によって面状化（それ自体は面を構成していないが、基材や媒体等に塗着、含浸、含有されることによって実質的に面と見做せるようになるものも含む。）してしまうことにより、この発明の生理活性材は実現される。
【００２３】
【関連する発明】
この発明には、その基本をなす上記した生理活性材に関連し、この生理活性材を製造する方法が包含されていて、その構成は、以下のとおりの工程を伴う製造方法となっている。即ち、
磁性素材未磁化粉末と希土類鉱石粉末とを略１：４の重量比で混合して均質化した上、約１００ないし８００℃に加熱処理して希土類未磁化化合物を製造する工程、
磁性素材未磁化粉末と電気石粉末とを略１：４の重量比で混合して均質化した上、約１００ないし８００℃に加熱処理して電気石未磁化化合物を製造する工程、
希土類未磁化化合物と電気石未磁化化合物とを夫々略等量ずつ混合し、略均質な状態になるまで撹拌して未磁化異種化合物混在粉末体を製造する工程を必要としている。
【００２４】
そして、それら未磁化異種化合物混在粉末体にエポキシ樹脂その他目的、用途に応じて適宜液状物を加えて、できるだけ均質にペースト化したものとする工程、
前記工程で均質なペースト状にしたものを、製造用の基盤に塗布、または型枠に流し込んでそれら基盤または型枠から分離するか、あるいは直接布や板、各種製品に塗布または散布その他適宜手段によって塗膜化するかして面状化してしまう工程。
【００２５】
さらに、それら面状化したものに、０．３ガウスないし１ガウスの範囲、望ましくは０．５ガウスまたはその近傍に着磁し、混在状とした希土類鉱石磁性体化合物と電気石磁性体化合物とに付与する磁界の極を揃え、電気石からのイオン活性と遠赤外線および磁力線励起とに相互扶助作用が及ぼされるようにする工程、以上列挙したとおりの工程からなる構成を要旨とした、既述のとおりのこの発明の基礎をなす生理活性材を得るようにした生理活性材の製造方法である。
【００２６】
この製造方法では、未磁化異種化合物混在粉末体が均質に分散状となって面状化しているものを、その未磁化状態でラセミ構造のままにして位置の変動なく磁化することにより、未磁化異種化合物混在粉末体を構成していた希土類未磁化化合物と電気石未磁化化合物とが、磁界の極を揃えてラセミ構造のままに混在状とした希土類鉱石磁性体化合物と電気石磁性体化合物となって、電気石からのイオン活性と遠赤外線および磁力線励起とに相互扶助作用が生じるようにするものである。
なお、磁気そのものの人体への有用性から、未磁化フェライト系磁性素材微粉末は、約４００ないし３２００ガウス程度、望ましくは、約２５００ないし３０００ガウス程度の磁力で磁化し、０．３ないし１ガウス、望ましくは０．５ガウスに着磁されるようにしたものとすべきである。
【００２７】
【実施例】
この発明の生理活性材、およびその製造方法がより明確に把握できるよう、以下ではこの発明を代表する実施例について具体的に説明を加えていくことにする。
重量比で希土類鉱石粉末４に対して磁性素材未磁化粉末を略１の割合、また同じく重量比で電気石粉末４に対して磁性素材未磁化粉末を略１の割合となるように夫々磁性素材未磁化粉末を含む二種類の粉末を混合、均質化したものを、何れも約４００ないし５００℃程度に加熱することにより、希土類鉱石粉末ぉょび電気石粉末に含まれる硅素（Ｓｉ）と、それらに組合わせた磁性素材未磁化粉末に含まれる硅素（Ｆｅ）とが反応（ＳｉＯ２＋Ｆｅ２Ｏ３）してＳｉＯＦｅと水（Ｈ２Ｏ）とができ、一方は希土類未磁化化合物、他方は電気石未磁化化合物を得ることができ、それら希土類未磁化化合物と電気石未磁化化合物とを夫々略等量ずつ混合し、略均質な状態になるまで撹拌して未磁化異種化合物混在粉末体を製造する。
【００２８】
そして、上記未磁化異種化合物混在粉末体をエポキシ樹脂に、容積比で略１：４となる割合で練り込んでできるだけ均質なペースト状のものとした上、その約５０ｇ程度を木のヘラを使ってムートンの毛皮裏面に満遍なく縫って２４時間放置て乾燥させてから、電磁誘導によってそれらを磁化することにより、全ての未磁化磁性素材が磁界の極を揃えた状態にして０．５ガウスに着磁した。
その結果、マイナスイオン・遠赤外線・磁力線を同時に発生するムートンを得ることができ、毛皮裏面に形成した塗膜が、この発明の生理活性材を構成していることが確認された。
【００２９】
【作用効果】
以上のとおり、この発明の生理活性材、およびその製造方法によれば、電気石の永久電極に何等の刺激（熱、電流、磁力等）も加わらない状態では電気石の有する特性が得られないという知見に基づいてなされたものであって、電気石に常時効率的な刺激が加えられた状態を実現し得るよう、かって実施されたことがない素材同士を、所定の割合で組み合せて熱処理し、得られた希土類未磁化化合物と電気石未磁化化合物とを夫々略等量ずつ混合し、略均質な状態になるまで撹拌して未磁化異種化合物混在粉末体となし、それらを面状化した上で強制的に後で磁化してそれら未磁化異種化合物混在粉末体個々の極を揃えてなる磁場とすることにより、電気石と磁性体および希土類鉱石との協奏効果を生み出すようにしたことから、人体に直接あるいは間接に触れていれば、何時でも生理活性作用が得られるものになるという卓越した特徴を発揮するものとなっている。
【００３０】
つまり、磁性体を用いたあるいは磁性を持ち得る鉱物を磁化すると、磁束に誘磁された電子ｅが電気石にぶつかり、そのとき電気石結晶はきしんで刺激を受け、電気石結晶内の電界が乱れ、あるいは電気石表面の電気的中和条件が乱れてマイナス電子が電気石から飛び出し、空気中の水分子とぶつかりレナード効果が起きてヒドロキシルイオン、つまりマイナスイオンが発生するという行為が促進され、その際、磁界の影響を受ける範囲にある物質の中でも特にマイナス帯電し易い物質は当然プラス帯電し易いものよりも多くのマイナスの電子を出し、これが磁界内を動いている間に磁束は電子を凝集濃縮して電気石にぶつかり、前述の行程によって電気石から外にスピンアウトされることになるのであって、磁界内を電子が回っている間は、磁束は空気中より磁性体内を好んで回るため、通常であれば当然マイナスイオン等を発生することはないものの、これに電気石が含まれることにより、蛇口からの水道水のようにマイナス電子を吐き出すこととなって、その結果、マイナスイオンを常時発生するという仕組みが実現されている訳である。
【００３１】
さらに、熱処理して得られる電気石未磁化化合物および希土類未磁化化合物を組み合わせ、未磁化異種化合物混在粉末体としたものでは、硅素が加わることによって熱伝導性を上げ、例えば電気石から発生する４〜１２μ程度の遠赤外線を用いて、これらの鉱物が遠赤外線を再び放射することにより、電気石に磁力以外にも多少の刺激を与え続けられるものになることから、他に何の刺激も与えられない電気石であれば微弱すぎて殆ど効果は変わらないものの、この発明では、それがマイナスイオンの発生能を促進してくれることになる。
【００３２】
その結果、電気石は電極で帯電・放電を繰り返しているため、吸着作用・空気の電気分解・元素溶出・水活性効果・界面活性効果等様々な効果を発生させると共に、電気石の永久電極の静電圧は結晶体の長さに反比例し、この両極間には１０万ボルトにも達する分電極が生じ、これによって電場内に位置する動植物の細胞に神経系統を制御しているのと同一の波長１１ミクロン・０，０６ミリアンペアの微弱電流を発生させると共に、僅かな温度や衝撃によって４〜１２ミクロンの遠赤外線を発生することとなって体内を弱アルカリ性に改善し、コレステロールの凝固や血管への付着防止等、現代成人病に対する予防効果を期待し得るという生理活性効果がもたらされることになる。
【００３３】
叙述の如く、生理活性材、およびその製造方法は、その新規な構成によって所期の目的を普く達成可能とするものであり、既に提案済みとなっている電気石を単独使用したもののように、外部から何等かの刺激を受けた時だけに固有の特性が得られるものとは違い、それ自体の構造、機能上から、何等熱、電流、磁力等の刺激を加わえなくともマイナスイオンを発生して固有の生理活性効果が得られ、しかも磁力線と遠赤外線とによる生理活性効果も同時に享受し得る素材となることから、人体に有用な素材として応用範囲が格段に広がり、各方面から高い評価が得られ、広範に渡って採用、普及していくものになると予想される。